ДИСКОВЫЕ ТОРМОЗА, ОБЛАДАЮЩИЕ ВЫСОКИМ СОПРОТИВЛЕНИЕМ СМЯГЧАЮЩЕМУ ОТПУСКУ

1. Тормозной диск, обладающий мартенситнои структурой, имеющей предшествующие аустениту зерна со средним диаметром 8 мкм или больше, твердость от 32 до 38 HRC и высокое сопротивление смягчающему отпуску, который содержит, в расчете на массу, 0,1% или меньше С, 1,0% или меньше Si, 2,0% или меньше Mn, от 10,5 до 15,0% Cr, 2,0% или меньше Ni, от более чем 0,5 до 4,0% Cu, от 0,02 до 0,3% Nb и 0,1% или меньше N, и дополнительно содержит С, N, Nb, Cr, Si, Ni, Mn, Мо и Cu, остальное Fe и неизбежные примеси, причем выполняются следующие неравенства:
2. Тормозной диск по п.1, в котором отношение осажденного Nb ко всему Nb, которое определяется как отношение количества осажденного Nb к суммарному количеству Nb, составляет меньше, чем 0,75, и выполняются следующие неравенства:
8
-1
3. Тормозной диск по п.1 или 2, в котором квадратный корень (√ρ) плотности ρ дислокации, присутствующих в мартенситнои структуре, находится в диапазоне от 0,8-10 до 1,3·10 м.
4. Тормозной диск по п.1 или 2, который имеет твердость HRC 30 или больше, после отпуска при температуре 650°С в течение одного часа.
5. Тормозной диск по п.3, который имеет твердость HRC 30 или больше, после отпуска при температуре 650°С в течение одного часа.
8
8
-1
6. Тормозной диск по п.1 или 2, который имеет мелкий осадок Cu, образовавшийся на дислокациях, причем квадратный корень (√ρ) плотности ρ дислокации, присутствующих в мартенситнои структуре, отпущенной при 650°С в течение одного часа, находится в диапазоне от 0,6·10 до 1,3·10 м.
8
8
-1
7. Тормозной диск по п.3, который имеет мелкий осадок Cu, образовавшийся на дислокациях, причем квадратный корень (√ρ) плотности ρ дислокации, присутствующих в мартенситной структуре, отпущенной при 650°С в течение одного часа, находится в диапазоне от 0,6·10 до 1,3·10 м.
8. Тормозной диск по любому из пп.1, 2, 5 или 7, который дополнительно содержит по меньшей мере один компонент, выбранный из групп (А)-(С)
(А) по меньшей мере один компонент, выбранный из Мо 0,01 - 2,0 мас.% и/или Со 0,01 - 1,0 мас.%;
(B) по меньшей мере один компонент, выбранный выбирают из группы, состоящей из Ti 0,02 - 0,3 мас.%, V 0,02 - 0,3 мас.%, Zr 0,02 - 0,3 мас.% и Та 0,02 - 0,3 мас.%;
(C) по меньшей мере один компонент, выбранный из В 0,0005 - 0,0050 мас.% и/или Са 0,0005 - 0,0050 мас.%.
9. Тормозной диск по п.3, который дополнительно содержит по меньшей мере один компонент, выбранный из групп (А)-(С)
(A) по меньшей мере один компонент, выбранный из Мо 0,01 - 2,0 мас.% и/или Со 0,01 - 1,0 мас.%;
(B) по меньшей мере один компонент, выбранный выбирают из группы, состоящей из Ti 0,02 - 0,3 мас.%, V 0,02 - 0,3 мас.%, Zr 0,02 - 0,3 мас.% и Та 0,02 - 0,3 мас.%;
(C) по меньшей мере один компонент, выбранный из В 0,0005 - 0,0050 мас.% и/или Са 0,0005 - 0,0050 мас.%.
10. Тормозной диск по п.4, который дополнительно содержит по меньшей мере один компонент, выбранный из групп (А)-(С)
(A) по меньшей мере один компонент, выбранный из Мо 0,01 - 2,0 мас.% и/или Со 0,01 - 1,0 мас.%;
(B) по меньшей мере один компонент, выбранный выбирают из группы, состоящей из Ti 0,02 - 0,3 мас.%, V 0,02 - 0,3 мас.%, Zr 0,02 - 0,3 мас.% и Та 0,02 - 0,3 мас.%;
(C) по меньшей мере один компонент, выбранный из В 0,0005 - 0,0050 мас.% и/или Са 0,0005 - 0,0050 мас.%.
11. Тормозной диск по п.6, который дополнительно содержит по меньшей мере один компонент, выбранный из групп (А)-(С)
(A) по меньшей мере один компонент, выбранный из Мо 0,01 - 2,0 мас.% и/или Со 0,01 - 1,0 мас.%;
(B) по меньшей мере один компонент, выбранный выбирают из группы, состоящей из Ti 0,02 - 0,3 мас.%, V 0,02 - 0,3 мас.%, Zr 0,02 - 0,3 мас.% и Та 0,02 - 0,3 мас.%;
(C) по меньшей мере один компонент, выбранный из В 0,0005 - 0,0050 мас.% и/или Са 0,0005 - 0,0050 мас.%.